FR 2619571 A1 19890224 FR 8711647 A 19870817 la présente invention est relative à des compositions pour retirer divers types de teintures à bois intérieures et extérieures, et en particulier à des compositions à base d'hydroxyde de sodium. La teinture à bois, par exemple un vernis pigmenté de teinture , est difficile à retirer dans la mesure où les pigments pénètrent dans les veines du bois contrairement aux films de peinture qui restent à la surface. Les décapants classiques pour peinture à base de dichlorométhane, ne sont donc pas satisfaisants pour l'élimination des teintures. Pour cette raison, les compositions pour retirer de la teinture à bois, sont à base d'hydroxyde de sodium qui a le pouvoir de pénétrer dans le bois pour retirer les pigments fixés en profondeur. Une solution d'hydroxyde de sodium est un produit difficile à utiliser dans la mesure où elle est bien entendu très caustique et on doit l'empêcher de s'égoutter ou de se répandre sur des zones non traitées. De simples bains d'hydroxyde de sodium sont adpatés pour immerger des articles individuels, tels que des chaises ou même des portes, mais les liquides non épaissis sont totalement inadaptés pour être étalés in situ sur les poutres verticales. On a en conséquence préparé des compositions contenant diverses substances épaississantes afin de procurer des propriétés rhéologiques appropriées au produit de telle façon qu'il puisse être étals la surface suivant une épaisseur appropriée sans se répandre. On a fourni d'autres compositions dans lesquelles les solutions d'hydroxyde de sodium sont absorbées dans un tampon en tissu. Les agents épaississants destinés à être utilisés dans un décapant à base d'hydroxyde de sodium, doivent bien entendu être stables à des valeurs de pH très élevées, mais, ce qui est encore plus important, ils doivent être capables de procurer les caractéristiques d'écoulement nécessaires à ces valeurs de pH. On a proposé diverses combinaisons de composants. Le brevet US-A-436.8082 fournit ainsi une composition contenant de la chaux et un polymère d'acide acrylique. Le document FR-A-2 137 141 décrit l'utilisation d'argile en combinaison avec un polymère d'acide acrylique à faible poids moléculaire comme dispersant. Le document DD 225724 décrit l'utilisation d'une chaux synthétique en combinaison avec une gomme de xanthanne. Le xanthanne est également utilisé dans le document FR-A-2 476 109 en combinaison avec de la cellulose comme agent filmogène. De manière analogue, le document DE-A-333 8027 décrit l'utilisation de cellulose brute (farine de pomme de terre). On a trouvé qu'aucun de ces composants et qu'aucune de ces combinaisons, a un effet particulièrement souhaitable sur les propriétés rhéologiques. I1 y a donc toujours un besoin pour une composition de décapage à base d'hydroxyde de sodium, possédant une bonne aptitude pour l'application à la brosse et de bonnes caractéristiques d'écoulement, mais qui soit stable dans des conditions très alcalines. Conformément à la présente invention, on fournit une composition pour retirer de la teinture à bois, comprenant une solution aqueuse épaissie d'hydroxyde de sodium, caractérisée en ce que la composition est épaissie avec une carboxyalkyl cellulose, en particulier de la carboxyméthyl cellulose. Ceci est surprenant en soi dans la mesure où l'on pourrait s'attendre à ce qu'une carboxyalkyl cellulose soit rapidement hydrolysée par l'hydroxyde de sodium. On a trouvé que même à des concentrations en hydroxyde de sodium, voisines de 20% en poids, les groupes ester restent. Les carboxyalkyl cellulose sont efficaces en combinaison avec de l'hydroxyde de sodium. On obtient un degré élevé d'épaississement qui empêche l'utilisateur d'appliquer la composition sur une couche trop mince à la brosse. Ceci représente un avantage marqué par comparaison aux polymères d'acide acrylique qui tendent à être beaucoup moins efficaces à des valeurs de pH élevées et au xanthanne et aux argiles qui tendent eux-mêmes à perdre leur viscosité dans des conditions de fort cisaillement. La composition de la présente invention comprend en outre de préférence des agents épaississants et des agents d'étalement. I1 est en particulier avantageux d'ajouter un matériau d'argile afin de permettre la formation d'un film épais. Diverses argiles peuvent être utilisées dans ce but, y compris la Montmorillonnite, mais on a trouvé que l'on obtient les meilleures propriétés rhéologiques à l'aide d'une attapulgite raffinée. Un tensio-actif est un composant utile du mélange afin d'assurer que la composition traverse toute graisse présente sur ou sous la surface du bois. Cependant , le tensio-actif doit être soigneusement choisi pour compléter l'argile afin d'assurer que l'on obtient les propriétés d'écoulement correct. On peut en général utiliser des tensio-actifs stables dans des conditions fortement alcalines, par exemple, du dodécylbenzène sulfonate de sodium, mais le type de tensio-actif préféré en particulier en combinaison avec des argiles d'attapulgite, est un condensat d'oxyde d'éthylène et d'alkylphénol, en particulier un condensat d'oxyde d'éthylène et de nonylphénol comportant de manière spécifique 9 moles d'oxyde d'éthylène par mole de nonylphénol. Dans une composition caractéristique de la présente invention, l'hydroxyde de sodium peut représenter d'environ 11 à 20% en poids, de préférence de 15 à 19%. La carboxyalkylcellulose peut présenter d'environ 0,75 à 2% en poids, par exemple d'environ 1 à 1,5%. Le tensio-actif peut 'représenter de 0,75 à 2% en poids, de préférence de & à 1,5% en poids, et l'argile, en particulier l'attapulgite, peut représenter d'environ 8 à 18% en poids, en particulier d'environ 10 à 15%. On donne ci-dessous un exemple d'une composition caractéristique: Exemple Eau 47,8 parties en poids Solution d'hydroxyde de sodium à 47% 39,6 Carboxyméthyl cellulose* 1,2 Dérivant d'oxyde d'éthylène et de tensio-artif nonylphénol*** 1,2 Argile d'attapulgite raffinéefll0,2 * Courlose (marque commerciale) F75G, degré de substitution 0,5 à 0,7; ** Attagel 50 (marque commerciale) granulométrie moyenne: 0,14 micron, surface spécifique BET: 210 m2.g1; *** Condensat détergent d'oxyde d'éthylène et de nonylphényl de type NP1 comportant 9 moles d'oxyde d'éthylène par mole de nonylphénol. La solution d'hydroxyde de sodium est ajoutée avec précaution dans l'eau et on mélange la carboxyméthyl cellulose en utilisant un agitateur à vitesse élevée. On ajoute ensuite le détergent puis l'attapulgite. Le produit est mélangé jusqu'à ce qu'il soit totalement homogène. ProPriétés spécifiques Viscosité 3 Pa.s à 20C Délai de reprise 3 heures à 30iC Masse volumique 1,254 g/ml à 20iC Alcalinité 5,8 moles d'hydroxyde de sodium par dm3. On a utilisé la composition par application d'un revêtement épais à l'aide d'une brosse, d'un rouleau, par pulvérisation ou à l'aide d'une truelle. On a laissé agir le revêtement pendant 1 à 24 heures et on l'a ensuite retiré en le grattant. On a recueilli les résidus et on les a éliminés de manière sûre. On a ensuite bien lavé la surface avec de l'eau pour retirer les résidus. Une décoloration du bois dur peut être corrigée en utilisant un agent acide de restauration de couleur, par exemple de l'acide orthophosphorique à 30% en poids. REVENDICATIONS 1. Composition pour retirer une teinture à bois, comprenant une solution aqueuse épaissie d'hydroxyde de sodium, caractérisée en ce que la composition est épaissie avec une carboxyalkyl cellulose. 2. Composition suivant la revendication 1, caractérisée en ce qu'elle contient également une argile et un tensio-actif résistant en milieu alcalin. 3. Composition suivant la revendication 2, caractérisée en ce que l'argile est une attapulgite raffinée. 4. Composition suivant la revendication 3, caractérisée en ce que la tensio-actif est un condensat d'oxyde d'éthylène et d'alkylphénol. 5. Composition suivant l'une quelconque des revendications 1 à 4, caractérisée en ce que la carboxyalkyl cellulose est de la carboxyméthyl cellulose.